(57)【要約】【課題】寸法精度に優れた三次元造形物を効率よく製造することができる三次元造形物の製造方法を提供すること。【解決手段】本発明の三次元造形物の製造方法は、ディスペンサーを用いて粒子を含む組成物を吐出して層を形成する工程と、層の高さを求める工程と、複数の層を備える積層体に対し粒子を接合するための接合処理を施す工程とを有し、積層体は、実体部形成用組成物を用いて形成される三次元造形物の実体部となるべき部位に対応する第１の部位と、犠牲部形成用組成物を用いて形成される犠牲部となるべき部位に対応する第２の部位とを有する層を備え、第ｎ層が第２の部位を有するものであり、当該第２の部位の表面の少なくとも一部に、第ｎ＋１層の第２の部位が形成される場合に、第ｎ層の第２の部位の表面の高さ情報に基づき、第ｎ＋１層を形成する工程において第ｎ層の第２の部位へ吐出する犠牲部形成用組成物の供給量を調整する。【選択図】なし【特許請求の範囲】
【請求項１】
層を積層することにより、三次元造形物を製造する三次元造形物の製造方法であって、
ディスペンサーを用いて、粒子および溶剤を含む組成物を吐出して所定のパターンで前記層を形成する層形成工程と、
前記層の高さを求める測定工程と、
複数の前記層を備える積層体に対し前記粒子を接合するための接合処理を施す接合工程とを有し、
前記積層体を構成する少なくとも一部の前記層は、第１の粒子および第１の溶剤を含む実体部形成用組成物を用いて形成される前記三次元造形物の実体部となるべき部位に対応する第１の部位と、第２の粒子および第２の溶剤を含む犠牲部形成用組成物を用いて形成される犠牲部となるべき部位に対応する第２の部位とを有するものであり、
ｎを１以上の任意の整数としたときに、第ｎ番目の前記層である第ｎ層が前記第２の部位を有するものであり、かつ、当該第２の部位の表面の少なくとも一部に、第ｎ＋１番目の前記層である第ｎ＋１層の前記第２の部位が形成される場合に、前記第ｎ層の前記第２の部位の表面の高さの情報に基づいて、前記第ｎ＋１層を形成する前記層形成工程において前記ディスペンサーから前記第ｎ層の前記第２の部位へ吐出する単位面積当たりの前記犠牲部形成用組成物の供給量を調整することを特徴とする三次元造形物の製造方法。
【請求項２】
前記第ｎ層の前記第２の部位へ吐出する単位面積当たりの前記犠牲部形成用組成物の供給量は、前記ディスペンサーから前記第ｎ層に吐出する単位面積当たりの前記犠牲部形成用組成物の液滴の液滴数を調整することにより行う請求項１に記載の三次元造形物の製造方法。
【請求項３】
前記第ｎ層を形成する前記層形成工程においては、前記犠牲部形成用組成物の単位面積当たりの液滴数を所定の値とし、
前記第ｎ＋１層を形成する前記層形成工程においては、前記犠牲部形成用組成物の単位面積当たりの液滴数として、前記所定の値よりも少ない値、前記所定の値よりも多い値の少なくとも一方を選択して、単位面積当たりの前記犠牲部形成用組成物の吐出量を調整する請求項２に記載の三次元造形物の製造方法。
【請求項４】
前記第ｎ層の前記第２の部位へ吐出する単位面積当たりの前記犠牲部形成用組成物の供給量は、前記ディスペンサーから前記犠牲部形成用組成物を吐出する際の波形データを、複数の波形データを備えるデータ群から選択することにより行う請求項１ないし３のいずれか１項に記載の三次元造形物の製造方法。
【請求項５】
前記データ群は、所定の吐出量の基準駆動波形データと、前記基準駆動波形データよりも吐出量が小さい減量駆動波形データと、前記基準駆動波形データよりも吐出量が大きい増量駆動波形データとを備えるものであり、
前記第ｎ層を形成する前記層形成工程においては、前記基準駆動波形データを用い、
前記第ｎ＋１層を形成する前記層形成工程においては、前記減量駆動波形データ、前記増量駆動波形データのうちの少なくとも一方を用いて、単位面積当たりの前記犠牲部形成用組成物の吐出量を調整する請求項４に記載の三次元造形物の製造方法。
【請求項６】
前記測定工程において、前記第ｎ層が有する前記第２の部位のうち、前記第ｎ＋１層の前記第２の部位が形成されるべき部位であり、かつ、前記層を平面視した際に、第ｎ＋２番目の前記層である第ｎ＋２層の前記第１の部位が形成されるべき部位と重なり合う部位の表面の高さの測定を行う請求項１ないし５のいずれか１項に記載の三次元造形物の製造方法。
【請求項７】
前記測定工程では、前記第ｎ層の表面のうち、前記第ｎ＋１層と接触すべき複数の箇所について、高さを求める請求項１ないし６のいずれか１項に記載の三次元造形物の製造方法。
【請求項８】
前記測定工程において、前記第ｎ層が有する前記第２の部位のうち、前記第ｎ＋１層の前記第１の部位が形成されるべき部位についても表面の高さの測定を行う請求項１ないし７のいずれか１項に記載の三次元造形物の製造方法。
【請求項９】
前記測定工程において、前記第ｎ層が有する前記第１の部位についても表面の高さの測定を行う請求項１ないし８のいずれか１項に記載の三次元造形物の製造方法。
【請求項１０】
前記第ｎ層についての前記測定工程は、前記第ｎ層の測定部位から前記溶剤を除去する溶剤除去工程を行った後に行うものである請求項１ないし９のいずれか１項に記載の三次元造形物の製造方法。
【請求項１１】
第１の粒子および第１の溶剤を含む実体部形成用組成物を吐出する第１のディスペンサーと、
第２の粒子および第２の溶剤を含む犠牲部形成用組成物を吐出する第２のディスペンサーと、
前記犠牲部形成用組成物を用いて形成された層の表面の高さを求める測定手段と、
前記測定手段により測定された結果に基づいて、前記第２のディスペンサーからの、表面の高さを測定された前記層への単位面積当たりの前記犠牲部形成用組成物の供給量を調整することができる制御部とを備えることを特徴とする三次元造形物製造装置。
【請求項１２】
前記層が積層された積層体に対し、前記第１の粒子同士を接合するためのエネルギーを付与する接合手段をさらに備えている請求項１１に記載の三次元造形物製造装置。
【請求項１３】
請求項１１または１２に記載の三次元造形物製造装置を用いて製造されたものであることを特徴とする三次元造形物。
【発明の詳細な説明】
【技術分野】
【０００１】
本発明は、三次元造形物の製造方法、三次元造形物製造装置および三次元造形物に関する。
【背景技術】
【０００２】
従来より、例えば、三次元ＣＡＤソフト、三次元スキャナー等で生成した三次元物体のモデルデータを基にして、三次元造形物を形成する方法が知られている。
【０００３】
三次元造形物を形成する方法として、積層法（三次元造形法）が知られている。積層法では、一般的に、三次元物体のモデルデータを多数の二次元断面層データ（スライスデータ）に分割した後、各二次元断面層データに対応する断面部材を順次造形しつつ、断面部材を順次積層することによって三次元造形物を形成する。
【０００４】
積層法は、造形しようとする三次元造形物のモデルデータさえあれば、直ちに形成することが可能であり、造形に先立って金型を作成するなどの必要がないので、迅速にしかも安価に三次元造形物を形成することが可能である。また、薄い板状の断面部材を一層ずつ積層して形成するので、例えば内部構造を有する複雑な物体であっても、複数の部品に分けることなく一体の造形物として形成することが可能である。
【０００５】
このような積層法として、粉体と溶剤とを含む材料（スラリー）をディスペンサーにより吐出して膜（層）を形成する処理を繰り返し行い、三次元造形物を製造する技術が知られている（例えば、特許文献１参照）。
【０００６】
しかしながら、このような積層法では、形成する層の厚みが目標の値からずれることがある。このような厚みのずれは、三次元造形物の寸法精度を低下させる原因となる。特に、積層によって、厚みのずれが累積されることにより、最終的に得られる三次元造形物の寸法精度が大きく低下する場合がある。このような問題は、積層数が多い場合により顕著に表れる。
【先行技術文献】
【特許文献】
【０００７】
【特許文献１】特開２０１５−１９６２６７号公報
【発明の概要】
【発明が解決しようとする課題】
【０００８】
本発明の目的は、寸法精度に優れた三次元造形物を効率よく製造することができる三次元造形物の製造方法を提供すること、寸法精度に優れた三次元造形物を効率よく製造することができる三次元造形物製造装置を提供すること、また、寸法精度に優れた三次元造形物を提供することにある。
【課題を解決するための手段】
【０００９】
このような目的は、下記の本発明により達成される。
本発明の三次元造形物の製造方法は、層を積層することにより、三次元造形物を製造する三次元造形物の製造方法であって、
ディスペンサーを用いて、粒子および溶剤を含む組成物を吐出して所定のパターンで前記層を形成する層形成工程と、
前記層の高さを求める測定工程と、
複数の前記層を備える積層体に対し前記粒子を接合するための接合処理を施す接合工程とを有し、
前記積層体を構成する少なくとも一部の前記層は、第１の粒子および第１の溶剤を含む実体部形成用組成物を用いて形成される前記三次元造形物の実体部となるべき部位に対応する第１の部位と、第２の粒子および第２の溶剤を含む犠牲部形成用組成物を用いて形成される犠牲部となるべき部位に対応する第２の部位とを有するものであり、
ｎを１以上の任意の整数としたときに、第ｎ番目の前記層である第ｎ層が前記第２の部位を有するものであり、かつ、当該第２の部位の表面の少なくとも一部に、第ｎ＋１番目の前記層である第ｎ＋１層の前記第２の部位が形成される場合に、前記第ｎ層の前記第２の部位の表面の高さの情報に基づいて、前記第ｎ＋１層を形成する前記層形成工程において前記ディスペンサーから前記第ｎ層の前記第２の部位へ吐出する単位面積当たりの前記犠牲部形成用組成物の供給量を調整することを特徴とする。
【００１０】
これにより、寸法精度に優れた三次元造形物を効率よく製造することができる三次元造形物の製造方法を提供することができる。
【００１１】
本発明の三次元造形物の製造方法では、前記第ｎ層の前記第２の部位へ吐出する単位面積当たりの前記犠牲部形成用組成物の供給量は、前記ディスペンサーから前記第ｎ層に吐出する単位面積当たりの前記犠牲部形成用組成物の液滴の液滴数を調整することにより行うことが好ましい。
【００１２】
これにより、容易かつ簡便に犠牲部形成用組成物の供給量を調整することができる。また、様々な種類の犠牲部形成用組成物の吐出に好適に対応することができる。
【００１３】
本発明の三次元造形物の製造方法では、前記第ｎ層を形成する前記層形成工程においては、前記犠牲部形成用組成物の単位面積当たりの液滴数を所定の値とし、
前記第ｎ＋１層を形成する前記層形成工程においては、前記犠牲部形成用組成物の単位面積当たりの液滴数として、前記所定の値よりも少ない値、前記所定の値よりも多い値の少なくとも一方を選択して、単位面積当たりの前記犠牲部形成用組成物の吐出量を調整することが好ましい。
これにより、三次元造形物の寸法精度をさらに優れたものとすることができる。
【００１４】
本発明の三次元造形物の製造方法では、前記第ｎ層の前記第２の部位へ吐出する単位面積当たりの前記犠牲部形成用組成物の供給量は、前記ディスペンサーから前記犠牲部形成用組成物を吐出する際の波形データを、複数の波形データを備えるデータ群から選択することにより行うことが好ましい。
【００１５】
これにより、犠牲部形成用組成物の吐出量を変更する必要がある場合であっても、犠牲部形成用組成物を高周波で吐出することができ、三次元造形物の生産性を優れたものとすることができる。
【００１６】
本発明の三次元造形物の製造方法では、前記データ群は、所定の吐出量の基準駆動波形データと、前記基準駆動波形データよりも吐出量が小さい減量駆動波形データと、前記基準駆動波形データよりも吐出量が大きい増量駆動波形データとを備えるものであり、
前記第ｎ層を形成する前記層形成工程においては、前記基準駆動波形データを用い、
前記第ｎ＋１層を形成する前記層形成工程においては、前記減量駆動波形データ、前記増量駆動波形データのうちの少なくとも一方を用いて、単位面積当たりの前記犠牲部形成用組成物の吐出量を調整することが好ましい。
これにより、三次元造形物の寸法精度をさらに優れたものとすることができる。
【００１７】
本発明の三次元造形物の製造方法では、前記測定工程において、前記第ｎ層が有する前記第２の部位のうち、前記第ｎ＋１層の前記第２の部位が形成されるべき部位であり、かつ、前記層を平面視した際に、第ｎ＋２番目の前記層である第ｎ＋２層の前記第１の部位が形成されるべき部位と重なり合う部位の表面の高さの測定を行うことが好ましい。
これにより、三次元造形物の寸法精度をさらに優れたものとすることができる。
【００１８】
本発明の三次元造形物の製造方法では、前記測定工程では、前記第ｎ層の表面のうち、前記第ｎ＋１層と接触すべき複数の箇所について、高さを求めることが好ましい。
【００１９】
これにより、層の各部位での高さを個別に調整することができ、三次元造形物の寸法精度をより優れたものとすることができる。
【００２０】
本発明の三次元造形物の製造方法では、前記測定工程において、前記第ｎ層が有する前記第２の部位のうち、前記第ｎ＋１層の前記第１の部位が形成されるべき部位についても表面の高さの測定を行うことが好ましい。
これにより、三次元造形物の寸法精度をさらに優れたものとすることができる。
【００２１】
本発明の三次元造形物の製造方法では、前記測定工程において、前記第ｎ層が有する前記第１の部位についても表面の高さの測定を行うことが好ましい。
これにより、三次元造形物の寸法精度をさらに優れたものとすることができる。
【００２２】
本発明の三次元造形物の製造方法では、前記第ｎ層についての前記測定工程は、前記第ｎ層の測定部位から前記溶剤を除去する溶剤除去工程を行った後に行うものであることが好ましい。
【００２３】
これにより、測定工程後における第ｎ層の変形（厚みの変化）の影響を防止することができ、第ｎ＋１層の層形成工程での組成物の付与量をより適切に決定することができる。その結果、三次元造形物の寸法精度をより優れたものとすることができる。
【００２４】
本発明の三次元造形物製造装置は、第１の粒子および第１の溶剤を含む実体部形成用組成物を吐出する第１のディスペンサーと、
第２の粒子および第２の溶剤を含む犠牲部形成用組成物を吐出する第２のディスペンサーと、
前記犠牲部形成用組成物を用いて形成された層の表面の高さを求める測定手段と、
前記測定手段により測定された結果に基づいて、前記第２のディスペンサーからの、表面の高さを測定された前記層への単位面積当たりの前記犠牲部形成用組成物の供給量を調整することができる制御部とを備えることを特徴とする。
【００２５】
これにより、寸法精度に優れた三次元造形物を効率よく製造することができる三次元造形物製造装置を提供することができる。
【００２６】
本発明の三次元造形物製造装置では、前記層が積層された積層体に対し、前記第１の粒子同士を接合するためのエネルギーを付与する接合手段をさらに備えていることが好ましい。
【００２７】
これにより、複数の層が積層されて成る積層体を三次元造形物製造装置の外部に取り出すことなく、同一装置内で、三次元造形物の製造を行うことができ、三次元造形物の生産性をより優れたものとすることができる。
【００２８】
本発明の三次元造形物は、本発明の三次元造形物製造装置を用いて製造されたものであることを特徴とする。
これにより、寸法精度に優れた三次元造形物を提供することができる。
【図面の簡単な説明】
【００２９】
【図１】本発明の三次元造形物の製造方法の好適な実施形態の工程（層形成工程）を模式的に示す縦断面図である。
【図２】本発明の三次元造形物の製造方法の好適な実施形態の工程（測定工程）を模式的に示す縦断面図である。
【図３】本発明の三次元造形物の製造方法の好適な実施形態の工程（層形成工程）を模式的に示す縦断面図である。
【図４】吐出される組成物（実体部形成用組成物）の様子を示す拡大図である。
【図５】本発明の三次元造形物の製造方法の好適な実施形態の工程（層形成工程）を模式的に示す縦断面図である。
【図６】本発明の三次元造形物の製造方法の好適な実施形態の工程（測定工程）を模式的に示す縦断面図である。
【図７】本発明の三次元造形物の製造方法の好適な実施形態の工程（層形成工程）を模式的に示す縦断面図である。
【図８】本発明の三次元造形物の製造方法の好適な実施形態の工程（層形成工程）を模式的に示す縦断面図である。
【図９】本発明の三次元造形物の製造方法の好適な実施形態の工程（測定工程）を模式的に示す縦断面図である。
【図１０】本発明の三次元造形物の製造方法の好適な実施形態の工程を模式的に示す縦断面図である。
【図１１】本発明の三次元造形物の製造方法の好適な実施形態の工程（接合工程）を模式的に示す縦断面図である。
【図１２】本発明の三次元造形物の製造方法の好適な実施形態の工程（犠牲部除去工程）を模式的に示す縦断面図である。
【図１３】第ｎ層の第２の部位への犠牲部形成用組成物の吐出量を決定するために、測定工程において高さの情報を得るべき領域を太線部で誇張して示す図である。
【図１４】第ｎ層が有する第２の部位のうち、第ｎ＋１層の第２の部位が形成されるべき部位であり、かつ、層を平面視した際に、第ｎ＋２層の第１の部位が形成されるべき部位と重なり合う部位を太線部で誇張して示す図である。
【図１５】第ｎ層が有する第２の部位のうち、第ｎ＋１層の第１の部位が形成されるべき部位を太線部で誇張して示す図である。
【図１６】第ｎ層が有する第１の部位を太線部で誇張して示す図である。
【図１７】ディスペンサーの駆動波形の一例を模式的に示す図である。
【図１８】本発明の三次元造形物の製造方法の一例を示すフローチャートである。
【図１９】本発明の三次元造形物製造装置の好適な実施形態を模式的に示す断面図である。
【発明を実施するための形態】
【００３０】
以下、添付する図面を参照しつつ、好適な実施形態について詳細な説明をする。
《三次元造形物の製造方法》
まず、本発明の三次元造形物の製造方法について説明する。
【００３１】
図１〜図３、図５〜図１２は、本発明の三次元造形物の製造方法の好適な実施形態の工程を模式的に示す縦断面図、図４は、吐出される組成物（実体部形成用組成物）の様子を示す拡大図である。また、図１３は、第ｎ層の第２の部位への犠牲部形成用組成物の吐出量を決定するために、測定工程において高さの情報を得るべき領域を太線部で誇張して示す図、図１４は、第ｎ層が有する第２の部位のうち、第ｎ＋１層の第２の部位が形成されるべき部位であり、かつ、層を平面視した際に、第ｎ＋２層の第１の部位が形成されるべき部位と重なり合う部位を太線部で誇張して示す図、図１５は、第ｎ層が有する第２の部位のうち、第ｎ＋１層の第１の部位が形成されるべき部位を太線部で誇張して示す図、図１６は、第ｎ層が有する第１の部位を太線部で誇張して示す図である。また、図１７は、ディスペンサーの駆動波形の一例を模式的に示す図である。また、図１８は、本発明の三次元造形物の製造方法の一例を示すフローチャートである。
【００３２】
本実施形態の三次元造形物の製造方法は、複数の層１を積層することにより、三次元造形物１０を製造する方法であって、ディスペンサーＭ２、Ｍ３を用いて、粒子および溶剤を含む組成物としての実体部形成用組成物２’（第１の粒子２１および第１の溶剤を含む組成物２’）および犠牲部形成用組成物５’（第２の粒子および第２の溶剤を含む組成物５’）を吐出して所定のパターンで層１を形成する層形成工程と、層１の高さを求める測定工程と、複数の層１を備える積層体５０に対し前記粒子（特に、組成物２’を構成する第１の粒子２１）を接合するための接合処理を施す接合工程とを有している。
【００３３】
そして、積層体５０を構成する少なくとも一部の層１は、第１の部位１１と、第２の部位１２とをともに有するものである（なお、図１０に示す構成では、積層体５０を構成する層１のうち最下層である第１層以外の全ての層１が第１の部位１１と第２の部位１２とを有している。）。第１の部位１１は、第１の粒子２１および第１の溶剤を含む実体部形成用組成物２’を用いて形成される三次元造形物１０の実体部（接合部）２となるべき部位に対応するものであり、第２の部位１２は、第２の粒子および第２の溶剤を含む犠牲部形成用組成物５’を用いて形成される犠牲部５（三次元造形物１０の製造過程において三次元造形物１０の実体部２となるべき部位を支持する機能を有する犠牲部（支持部）５）となるべき部位に対応するものである。
【００３４】
また、ｎを１以上の任意の整数としたときに、第ｎ番目の層１（以下、「第ｎ層」という）が第２の部位１２を有するものであり、かつ、当該第２の部位１２の表面の少なくとも一部に、第ｎ＋１番目の層１（以下、「第ｎ＋１層」という）の第２の部位１２が形成される場合に、第ｎ層の第２の部位１２の表面の高さの情報（例えば、図１３に示す構成では、太線部で示す領域についての高さの情報）に基づいて、第ｎ＋１層を形成する層形成工程においてディスペンサーＭ３から第ｎ層の第２の部位１２へ吐出する単位面積当たりの犠牲部形成用組成物５’の供給量を調整する。
【００３５】
このように、ディスペンサーを用いて組成物の吐出を行うことにより、高粘度の組成物であっても好適に吐出することができ、組成物が目的の部位に接触した後の当該組成物のダレ等を効果的に防止することができる。その結果、最終的に得られる三次元造形物１０の寸法精度を優れたものとすることができる。また、高粘度の組成物を用いることにより、厚みが比較的大きい層１を容易に形成することができ、三次元造形物１０の生産性を優れたものとすることができる。
【００３６】
また、犠牲部形成用組成物５’を用いて第２の部位１２（犠牲部５）を形成することにより、複数の層１を積み重ねる場合において、新たに形成する層１のうち三次元造形物１０の実体部２に対応する部位の少なくとも一部が、先に形成された層１のうち三次元造形物１０の実体部２に対応する部位に接触しない場合であっても、当該新たに形成する層１の前記部位（すなわち、先に形成された層１のうち三次元造形物１０の実体部２に対応する部位に接触しない部位）を好適に支持することができる。このようなことから、様々な形状の三次元造形物１０を優れた寸法精度で製造することができる。
【００３７】
また、組成物の吐出量を調整して層１の厚みを調整することにより、最終的に得られる三次元造形物１０の寸法精度を優れたものとすることができる。より具体的には、第ｎ層の第２の部位１２の表面の高さの情報に基づいて、第ｎ層の第２の部位１２へ吐出する単位面積当たりの犠牲部形成用組成物５’の供給量を調整することにより、第２の部位１２（犠牲部５）で支持される第１の部位１１の形状も好適に制御することができ、最終的に得られる三次元造形物１０の寸法精度を優れたものとすることができる。
【００３８】
また、第２の部位１２（犠牲部５）で支持される第１の部位１１の表面形状を好適に制御することができ、その結果、最終的に得られる三次元造形物１０の実体部２の表面形状も好適に制御されたものとなる。より具体的には、三次元造形物１０の実体部２の表面形状を、例えば、平滑性の高いもの、梨地状やスジ目状のような微小な凹凸を有するもの等に好適に制御することができる。
【００３９】
三次元造形物１０の表面形状は、三次元造形物１０全体の外観に大きな影響を与えるものであるため、最終的に得られる三次元造形物１０の現実感（リアリティー）、質感、審美性等を優れたものとすることができる。
【００４０】
また、第ｎ層での厚みのずれを許容しつつ、第ｎ＋１層で厚みを調整することにより、三次元造形物１０の生産性を特に優れたものとすることができる。
【００４１】
すなわち、三次元造形物を構成する各層について、厚みのずれが生じた場合に（言い換えると、層の厚みが所望の値より小さくなった場合に）、当該層の厚みが所定の値となるように、当該層の形成時に、組成物を追加で供給することも考えられるが、このような方法では、三次元造形物の生産性が著しく低下する。また、このような方法では、層の厚みが所望の値よりも小さい場合には対応することができるものの、所望の値よりも大きい場合には対応することができない。
【００４２】
これに対し、本実施形態のように、第ｎ層での厚みのずれを許容しつつ、第ｎ＋１層で厚みを調整すること（言い換えると、第ｎ層への単位面積当たりの組成物の吐出量（以下、単に、「組成物の供給量」ともいう）を調整すること）により、三次元造形物１０の寸法精度を十分に優れたものとすることができるとともに、三次元造形物１０の生産性を優れたものとすることができる。また、本実施形態では、第ｎ層の厚みが、所望の値よりも小さくなった場合だけでなく、所望の値よりも大きくなった場合にも好適に対応することができる。
【００４３】
なお、測定工程で第ｎ層の高さの測定を行う部位は、図１３中の太線部で示した領域全体であってもよいし、図１３中の太線部で示した領域のうちの一部であってもよい。
【００４４】
また、本発明においては、三次元造形物の製造において形成される積層体を構成する層のうち少なくとも１組の隣り合う２つの層を形成する際に、上記のような測定および組成物の吐出量の調整を行えばよく、必ずしも、積層体を構成する全ての隣り合う２つの層の組み合わせについて上記のような測定および組成物の吐出量の調整を行わなくてもよいが、少なくとも、複数の組み合わせ（言い換えると、複数個のｎ）について上記のような測定および組成物の吐出量の調整を行うのが好ましく、全ての層の組み合わせ（言い換えると、積層体がｍ個（ｍは正の整数）の層が積層されてなるものである場合、（ｍ−１）の層の組み合わせ）について上記のような測定および組成物の吐出量の調整を行うのがより好ましい。
これにより、前述したような効果がより顕著に発揮される。
【００４５】
また、本実施形態においては、ｎが２以上の整数である場合での層１の高さ（第ｎ層の高さ）とは、第１層から第ｎ層までの各層の厚みを累積した厚みに対応するもののことを指し、第ｎ層単独での厚みのことを指すものではない。
【００４６】
以下、各工程について詳細に説明する。
≪層形成工程≫
層形成工程では、ディスペンサーを用いて、粒子を含む組成物を吐出して所定のパターンで層１を形成する。
【００４７】
前記組成物としては、第１の粒子２１および第１の溶剤（第１の粒子（分散質）２１を分散する分散媒２２としての第１の溶剤）を含む実体部形成用組成物２’と、第２の粒子および第２の溶剤（第２の粒子（分散質）を分散する分散媒としての第２の溶剤）を含む犠牲部形成用組成物５’とを用いる。
【００４８】
実体部形成用組成物（組成物）２’の吐出は、ディスペンサーＭ２により行い、犠牲部形成用組成物（組成物）５’の吐出は、ディスペンサーＭ３により行う。
【００４９】
実体部形成用組成物２’は、三次元造形物１０の実体部２となるべき部位に対応する第１の部位１１に吐出され、犠牲部形成用組成物５’は、犠牲部５となるべき部位に対応する第２の部位１２に吐出される。犠牲部（支持部）５は、三次元造形物１０の実体部２となるべき部位を支持する機能を有するものである。
【００５０】
図示の構成では、三次元造形物１０の製造において形成される全ての層１（積層体５０を構成する全ての層１）のうち、第１層は第２の部位１２のみで構成され、その他の層１は第１の部位１１と第２の部位１２との両方を備えているが、積層体５０を構成する層１のうちの一部は、第１の部位１１のみで構成されるものであってもよい。
【００５１】
１層目の層１を形成する層形成工程では、ステージ（支持体）Ｍ４１の表面に向かって組成物（組成物５’）を吐出し、２層目以降の層１を形成する層形成工程では、先に形成された層１に向かって組成物（組成物２’、組成物５’）を吐出する。すなわち、１層目の層１を形成する層形成工程では、ステージＭ４１が組成物（組成物５’）の被着体であり、２層目以降の層１を形成する層形成工程では、先に形成された層１が組成物（組成物２’、組成物５’）の被着体である。なお、ステージＭ４１上に金属プレート（図示せず）を載置させ、金属プレートを被着体としてもよい。
【００５２】
本実施形態では、１層目の層１（ステージＭ４１に接触する層１）を第２の部位１２のみで構成され、第１の部位１１を有さないものとして形成している。
【００５３】
これにより、１層目の層１を犠牲層として機能させることができ、製造すべき三次元造形物１０がステージＭ４１に強固に接合し、後処理が困難になることを効果的に防止することができる。また、三次元造形物１０の寸法精度をより優れたものとすることができる。
【００５４】
組成物２’、組成物５’は、吐出可能な程度の流動性を有するものであればよく、例えば、ペースト状のものであってもよい。
【００５５】
本工程における組成物２’、組成物５’の粘度は、１０ｍＰａ・ｓ以上２００００ｍＰａ・ｓ以下であるのが好ましく、１００ｍＰａ・ｓ以上１００００ｍＰａ・ｓ以下であるのがより好ましい。
【００５６】
これにより、組成物２’、組成物５’の吐出安定性をより優れたものとすることができるとともに、適度な厚みを有する層１の形成に好適であり、三次元造形物１０の生産性をより優れたものとすることができる。また、被着体に接触した組成物２’および組成物５’が過剰に濡れ広がることが効果的に防止され、最終的に得られる三次元造形物１０の寸法精度をより優れたものとすることができる。
【００５７】
なお、本明細書中において、粘度とは、特に条件の指定がない限り、せん断速度：１０［ｓ−１］という条件で、レオメーターを用いて測定される値をいう。
【００５８】
本工程では、組成物２’、組成物５’を、それぞれ複数の液滴として吐出するのが好ましい。
【００５９】
これにより、例えば、微細な構造を有する三次元造形物１０の製造にもより好適に対応することができ、三次元造形物１０の寸法精度をより優れたものとすることができる。
【００６０】
本工程で組成物２’、組成物５’を複数の液滴として吐出する場合、吐出される液滴の１滴あたりの体積は、１ｐＬ以上５００ｐＬ以下であるのが好ましく、２ｐＬ以上３００ｐＬ以下であるのがより好ましい。
【００６１】
これにより、例えば、微細な構造を有する三次元造形物１０の製造にもより好適に対応することができ、三次元造形物１０の寸法精度をより優れたものとすることができるとともに、三次元造形物１０の生産性をより優れたものとすることができる。
【００６２】
三次元造形物１０の製造においては、複数種の組成物２’を用いてもよい。
これにより、例えば、三次元造形物１０の各部位に求められる特性に応じて、材料を組み合わせることができ、三次元造形物１０全体としての特性（外観、機能性（例えば、弾性、靱性、耐熱性、耐腐食性等）等を含む）をより優れたものとすることができる。
【００６３】
また、三次元造形物１０の製造においては、複数種の組成物５’を用いてもよい。
実体部形成用組成物２’および犠牲部形成用組成物５’については、後に詳述する。
【００６４】
三次元造形物１０の製造においては、所定回数だけ層形成工程を行い、複数の層１が積層された積層体５０を得る。
【００６５】
すなわち、すでに形成された層１上に新たな層１を形成すべきか否かを判断し、形成すべき層１がある場合には新たな層１を形成し、形成すべき層１がない場合には積層体５０に対して後に詳述する接合工程を行う。
【００６６】
第ｎ＋１層を形成する層形成工程（すなわち、第２層目以降の層１を形成する層形成工程）においては、後に詳述する測定工程で求めた先に形成された層１である第ｎ層の高さの情報（特に、第ｎ層の第２の部位１２の高さの情報）に基づいて、ディスペンサーＭ３から第ｎ層の第２の部位１２へ吐出する単位面積当たりの組成物５’の供給量を調整する。
【００６７】
組成物５’の供給量の調整は、いかなる方法で行ってもよいが、例えば、ディスペンサーＭ３から吐出する組成物５’の液滴数を調整することにより行うことができる。すなわち、第ｎ層の第２の部位１２へ吐出する単位面積当たりの犠牲部形成用組成物５’の供給量は、ディスペンサーＭ３から第ｎ層に吐出する単位面積当たりの犠牲部形成用組成物５’の液滴の液滴数を調整することにより行うことができる。
【００６８】
これにより、容易かつ簡便に組成物５’の供給量を調整することができる。特に、予め、ディスペンサーＭ３の駆動波形データを複数用意する必要がなく、様々な種類の組成物の吐出に好適に対応することができる。
【００６９】
第ｎ層を形成する層形成工程においては、犠牲部形成用組成物５’の単位面積当たりの液滴数を所定の値で付与し、第ｎ＋１層を形成する層形成工程においては、犠牲部形成用組成物５’の単位面積当たりの液滴数として、所定の値よりも少ない値、所定の値よりも多い値の少なくとも一方を選択して、単位面積当たりの犠牲部形成用組成物５’の吐出量を調整するのが好ましい。
【００７０】
これにより、第ｎ層の高さが所望の値に比べて小さい場合および大きい場合のいずれにおいても、第ｎ＋１層を形成する層形成工程における組成物５’の吐出量（言い換えると、第ｎ＋１層の厚み）を好適に調整することができる。より具体的には、第ｎ層の高さが目標値よりも低い場合には組成物５’の液滴数を前記所定の値よりも多いものとし、第ｎ層の高さが目標値よりも高い場合には組成物５’の液滴数を前記所定の値よりも少ないものとすることにより、第ｎ＋１層形成後の高さを好適に調整することができる。その結果、三次元造形物１０の寸法精度をさらに優れたものとすることができる。
【００７１】
組成物５’の単位面積当たりの液滴数を所定の値として形成すべき層１の厚み（第ｎ層の厚み）は、特に限定されないが、１０μｍ以上５００μｍ以下であるのが好ましく、２０μｍ以上２５０μｍ以下であるのがより好ましい。
【００７２】
これにより、三次元造形物１０の生産性を優れたものとしつつ、三次元造形物１０の寸法精度をより優れたものとすることができる。
【００７３】
第ｎ＋１層を形成する層形成工程において、組成物５’の単位面積当たりの液滴数として所定の値（第ｎ層を形成する際の組成物５’の単位面積当たりの液滴数）よりも少ない値を採用する場合、第ｎ＋１層の当該部位での単位面積当たりの組成物５’の吐出量は、特に限定されないが、第ｎ層での単位面積当たりの組成物５’の吐出量に対し、１０％以上９０％以下であるのが好ましく、２０％以上８０％以下であるのがより好ましい。
【００７４】
これにより、三次元造形物１０の生産性および寸法精度をより高いレベルで両立することができる。
【００７５】
第ｎ＋１層を形成する層形成工程において、組成物５’の単位面積当たりの液滴数として所定の値（第ｎ層を形成する際の組成物の単位面積当たりの液滴数）よりも多い値を採用する場合、第ｎ＋１層の当該部位での単位面積当たりの組成物５’の吐出量は、特に限定されないが、第ｎ層での単位面積当たりの組成物５’の吐出量に対し、１１０％以上１９０％以下であるのが好ましく、１２０％以上１８０％以下であるのがより好ましい。
【００７６】
これにより、三次元造形物１０の生産性および寸法精度をより高いレベルで両立することができる。
【００７７】
組成物５’の供給量の調整は、例えば、組成物５’を吐出する際のディスペンサーＭ３の駆動波形データを、複数の駆動波形データを備えるデータ群から選択することにより行ってもよい。すなわち、第ｎ層の第２の部位１２へ吐出する単位面積当たりの犠牲部形成用組成物５’の供給量は、ディスペンサーＭ３から犠牲部形成用組成物５’を吐出する際の波形データを、複数の波形データを備えるデータ群から選択することにより行うことができる。
【００７８】
これにより、組成物５’の吐出量を変更する必要がある場合であっても、組成物５’を高周波で吐出することができ、三次元造形物１０の生産性を優れたものとすることができる。
【００７９】
図示のように、ディスペンサーの駆動波形は、一般に、パルス直流電圧が上昇する立ち上がり部と、電圧が一定となる開放部と、電圧が下降する下降部とを有している。そして、これらの時間（立ち上がり時間（rising time）、開放時間（open time）、下降時間（falling time））や、最大電圧等を調整することにより、ディスペンサーの駆動波形を調整することができる。
【００８０】
そして、前記データ群は、これらの条件のうち少なくとも１つが互いに異なる複数のデータ（駆動波形データ）を備えるものとすることができる。
【００８１】
また、前記データ群は、所定の吐出量の基準駆動波形データと、基準駆動波形データよりも吐出量が小さい減量駆動波形データと、基準駆動波形データよりも吐出量が大きい増量駆動波形データとを備えるものであるのが好ましい。
【００８２】
これにより、例えば、第ｎ層を形成する層形成工程において、基準駆動波形データを用い、第ｎ＋１層を形成する層形成工程において、減量駆動波形データ、増量駆動波形データのうちの少なくとも一方を用いて、単位面積当たりの組成物５’の吐出量を調整することができ、第ｎ層の高さが所望の値に比べて小さい場合および大きい場合のいずれにおいても、第ｎ＋１層を形成する層形成工程における組成物５’の吐出量（言い換えると、第ｎ＋１層の厚み）を好適に調整することができる。より具体的には、第ｎ層の高さが目標値よりも低い場合には増量駆動波形データを用い、第ｎ層の高さが目標値よりも高い場合には減量駆動波形データを用いることにより、第ｎ＋１層形成後の高さを好適に調整することができる。その結果、三次元造形物１０の寸法精度をさらに優れたものとすることができる。
【００８３】
基準駆動波形データを用いて形成すべき層１の厚みは、特に限定されないが、１０μｍ以上５００μｍ以下であるのが好ましく、２０μｍ以上２５０μｍ以下であるのがより好ましい。
【００８４】
これにより、三次元造形物１０の生産性を優れたものとしつつ、三次元造形物１０の寸法精度をより優れたものとすることができる。
【００８５】
減量駆動波形データでの単位面積当たりの組成物５’の吐出量は、特に限定されないが、基準駆動波形データでの単位面積当たりの組成物５’の吐出量に対し、１０％以上９０％以下であるのが好ましく、２０％以上８０％以下であるのがより好ましい。
【００８６】
これにより、三次元造形物１０の生産性および寸法精度をより高いレベルで両立することができる。
【００８７】
増量駆動波形データでの単位面積当たりの組成物５’の吐出量は、特に限定されないが、基準駆動波形データでの単位面積当たりの組成物５’の吐出量に対し、１１０％以上１９０％以下であるのが好ましく、１２０％以上１８０％以下であるのがより好ましい。
【００８８】
これにより、三次元造形物１０の生産性および寸法精度をより高いレベルで両立することができる。
【００８９】
前記データ群は、例えば、減量駆動波形データ、増量駆動波形データのうち少なくとも一方について、複数の駆動波形データを有するものであってもよい。例えば、前記データ群は、例えば、複数の減量駆動波形データを備えるものであってもよいし、複数の増量駆動波形データを備えるものであってもよいし、複数の減量駆動波形データと複数の増量駆動波形データとを備えるものであってもよい。
これにより、三次元造形物１０の寸法精度をより優れたものとすることができる。
【００９０】
また、１つの層１の形成において、複数の駆動波形データ（例えば、少なくとも１つの減量駆動波形データ、および、少なくとも１つの増量駆動波形データ）を用いてもよい。
【００９１】
これにより、層１の各部位での高さをより好適に調整することができ、三次元造形物１０の寸法精度をより優れたものとすることができる。
【００９２】
後に詳述する測定工程では、少なくとも、第ｎ層の第２の部位１２のうち第ｎ＋１層の第２の部位１２が形成されるべき領域（図１３参照）について、層１の高さを求めればよく、本工程（層形成工程）では、少なくとも、当該測定結果に基づいて、当該領域（第ｎ層の第２の部位１２のうち第ｎ＋１層の第２の部位１２が形成されるべき領域）における組成物５’の供給量を調整すればよいが、第ｎ層のその他の領域（「第ｎ層の第２の部位１２のうち第ｎ＋１層の第２の部位１２が形成されるべき領域」以外の領域。例えば、図１５、図１６中において太線部で示す領域）における組成物２’の供給量、組成物５’の供給量を調整してもよい。これにより、三次元造形物１０の寸法精度をより優れたものとすることができる。
なお、第ｎ層のその他の領域についての高さの測定については、後に詳述する。
【００９３】
≪測定工程≫
層形成工程の後、当該工程で形成された層１の高さを求める。
本工程で測定された層１（第ｎ層）の高さの情報は、当該層１の表面に新たに層１（第ｎ＋１層）を形成する際の単位面積当たりの組成物（組成物２’、組成物５’）の吐出量の調整に利用される。
【００９４】
層１の高さの測定は、いかなる方法で行うものであってもよいが、例えば、レーザー変位計を用いて行うことができる。
【００９５】
これにより、比較的安価な装置で、優れた精度で層１の高さを求めることができる。なお、図２、図６、図９中の矢印は、測定用の光（レーザー光）Ｌを示す。
【００９６】
本工程（測定工程）では、第ｎ層の第２の部位１２のうち第ｎ＋１層の第２の部位１２が形成されるべき領域（図１３参照）について、層１の高さを求めればよいが、特に、第ｎ層が有する第２の部位１２のうち、第ｎ＋１層の第２の部位１２が形成されるべき部位であり、かつ、層１を平面視した際に、第ｎ＋２番目の層１（以下、「第ｎ＋２層」という）の第１の部位１１が形成されるべき部位と重なり合う部位（図１４参照）の表面の高さの測定を行うのが好ましい。
これにより、三次元造形物１０の寸法精度をさらに優れたものとすることができる。
【００９７】
本工程（測定工程）では、少なくとも、第ｎ層の第２の部位１２のうち第ｎ＋１層の第２の部位１２が形成されるべき領域（図１３参照）について、層１の高さを求めればよいが、第ｎ層のその他の領域（「第ｎ層の第２の部位１２のうち第ｎ＋１層の第２の部位１２が形成されるべき領域」以外の領域）について、層１の高さを測定してもよい。
【００９８】
例えば、第ｎ層が有する第２の部位１２のうち、第ｎ＋１層の第１の部位１１が形成されるべき部位（図１５参照）についても表面の高さの測定を行ってもよい。
これにより、三次元造形物１０の寸法精度をさらに優れたものとすることができる。
【００９９】
このように、第ｎ層が有する第２の部位１２のうち、第ｎ＋１層の第１の部位１１が形成されるべき部位について表面の高さの測定を行う場合、その測定結果は、第ｎ＋１層を形成する層形成工程における組成物２’の供給量（ディスペンサーＭ２からの組成物２’の供給量）の調整に利用される。
【０１００】
また、測定工程では、第ｎ層が有する第２の部位１２に加え、第ｎ層が有する第１の部位１１（図１６参照）についても表面の高さの測定を行ってもよい。
これにより、三次元造形物１０の寸法精度をさらに優れたものとすることができる。
【０１０１】
このように、第ｎ層が有する第１の部位１１について表面の高さの測定を行う場合、その測定結果は、第ｎ＋１層を形成する層形成工程における組成物２’、組成物５’のうちの少なくとも一方の供給量（ディスペンサーＭ２、ディスペンサーＭ３のうちの少なくとも一方からの組成物の供給量）の調整に利用される。
【０１０２】
第ｎ＋１層を形成する層形成工程において、組成物２’の供給量の調整を行う場合、組成物２’の供給量の調整の方法としては、層形成工程の項目で組成物５’について説明したとの同様の方法、条件により行うことができる。これにより、前述したのと同様の効果が得られる。
【０１０３】
測定工程では、第ｎ層の表面のうち、第ｎ＋１層が積層される部位の少なくとも１箇所について高さを求めればよいが、第ｎ＋１層と接触すべき複数の箇所について、高さを求め、第ｎ層と第ｎ＋１層とによって膜厚が所望の値になるように、第ｎ＋１層を形成する層形成工程における単位面積当たりの組成物の吐出量を調整することが好ましい。
【０１０４】
これにより、層１の各部位での高さを個別に調整することができ、三次元造形物１０の寸法精度をより優れたものとすることができる。
【０１０５】
第ｎ層の高さの測定箇所数は、第ｎ層の面積（第ｎ層のうち第ｎ＋１層が積層される領域の面積）等により異なるが、２箇所以上１０００箇所以下であるのが好ましく、３箇所以上５００箇所以下であるのがより好ましい。
【０１０６】
これにより、三次元造形物１０の生産性および寸法精度をより高いレベルで両立することができる。
【０１０７】
また、第ｎ層の第２の部位１２のうち第ｎ＋１層の第２の部位１２が形成されるべき領域の単位面積当たりの測定箇所数は、０．０１箇所／ｃｍ２以上３．０箇所／ｃｍ２以下であるのが好ましく、０．０５箇所／ｃｍ２以上１．０箇所／ｃｍ２以下であるのがより好ましい。
【０１０８】
これにより、三次元造形物１０の生産性および寸法精度をより高いレベルで両立することができる。
【０１０９】
前述したように、ディスペンサーＭ２、Ｍ３から吐出される組成物２’、５’は、溶剤を含むものである。
【０１１０】
ディスペンサー（ディスペンサーＭ２、Ｍ３）から吐出された組成物（組成物２’、組成物５’）からの溶剤（第１の溶剤、第２の溶剤）の除去は、いかなるタイミングで行ってもよいが、当該組成物を用いて形成された層１についての測定工程よりも前に行うのが好ましい。言い換えると、第ｎ層についての測定工程は、第ｎ層から溶剤を除去する溶剤除去工程を行った後に行うものであるのが好ましい。
【０１１１】
これにより、測定工程後における第ｎ層の変形（厚みの変化）の影響を防止することができ、第ｎ＋１層の層形成工程での組成物（組成物２’、組成物５’）の付与量をより適切に決定することができる。その結果、三次元造形物１０の寸法精度をより優れたものとすることができる。
【０１１２】
吐出された組成物（組成物２’、組成物５’）からの溶剤の除去は、例えば、加熱処理や減圧処理により行うことができる。
【０１１３】
なお、溶剤除去工程は、組成物（組成物２’、組成物５’）が目的の部位に接触する前に行うものであってもよいし、組成物（組成物２’、組成物５’）が目的の部位に接触した後に行うものであってもよい。
【０１１４】
層１の上面に新たな層を形成すべきか否かを判断し、形成すべき次層がある場合には、ステージＭ４１を移動し、前述したような一連の工程（すなわち、層形成工程と測定工程とを含む一連の工程）を行う。
【０１１５】
≪接合工程≫
上記工程を繰り返し行うことにより、所定の数だけ層１が積層された積層体５０が得られたら（図１０参照）、その後、当該積層体５０に対して、組成物２’中に含まれる第１の粒子２１を接合するための接合処理を施す。言い換えると、前記のような一連の工程を繰り返し行った後形成すべき次層がない場合には、得られた積層体５０に対して、組成物２’中に含まれる第１の粒子２１を接合するための接合処理を施す。
【０１１６】
これにより、組成物２’中に含まれる第１の粒子２１が接合され、接合部２が形成される。このように接合部２が形成されることにより、三次元造形物１０の実体部（接合部２）は、第１の粒子２１が強固に接合して構成されたものとなり、その後の後処理としての犠牲部除去工程での三次元造形物１０の不本意な変形等が効果的に防止され、最終的に得られる三次元造形物１０の寸法精度、機械的強度等を優れたものとすることができる。
【０１１７】
接合工程は、複数の層１を備える積層体５０に対して行うものであれば、いかなる方法で行ってもよいが、通常、加熱処理により行う。
【０１１８】
接合工程（焼結工程）での加熱は、第１の粒子２１の構成材料の融点（複数の成分を含むものである場合には、最も含有率の高い成分の融点）以上の温度で行うのが好ましい。
これにより、第１の粒子２１の接合をより効率よく行うことができる。
【０１１９】
第１の粒子２１の構成材料の融点をＴｍ［℃］としたとき、接合工程での加熱温度は、（Ｔｍ＋１）℃以上（Ｔｍ＋８０）℃以下であるのが好ましく、（Ｔｍ＋５）℃以上（Ｔｍ＋６０）℃以下であるのがより好ましい。
【０１２０】
これにより、より短時間の加熱処理でより効率よく第１の粒子２１の接合を行うことができるとともに、接合工程時における積層体５０の不本意な変形をより効果的に防止することができ、三次元造形物１０の寸法精度をより優れたものとすることができる。
【０１２１】
なお、第１の粒子２１が複数の成分を含むものである場合には、前記融点としては、最も含有率の高い成分の融点を採用することができる。
【０１２２】
接合工程での加熱時間は、特に限定されないが、３０秒以上６０分以下であるのが好ましく、１分以上３０分以下であるのがより好ましい。
【０１２３】
これにより、第１の粒子２１同士の接合を十分に進行させつつ本工程における不本意な変形をより効果的に防止することができ、三次元造形物１０の機械的強度、寸法精度をより高いレベルで両立することができるとともに、三次元造形物１０の生産性をより優れたものとすることができる。
【０１２４】
また、本工程において、犠牲部形成用組成物５’中に含まれる第２の粒子同士の接合も行ってもよい。
【０１２５】
本工程において犠牲部形成用組成物５’を構成する第２の粒子の接合を行う場合、第２の粒子の接合は、第２の粒子同士の接合強度（例えば、焼結度）が、組成物２’を構成する第１の粒子２１同士の接合強度（例えば、焼結度）よりも小さくなるように行うものであってもよい。
【０１２６】
これにより、犠牲部５としての機能を効果的に発揮させつつ、後述する犠牲部除去工程での犠牲部５の除去をより容易に行うことができる。
【０１２７】
≪犠牲部（支持部）除去工程≫
そして、接合工程を行った後に、後処理工程として、犠牲部５を除去する。これにより、三次元造形物１０が取り出される。
【０１２８】
本工程の具体的な方法としては、例えば、刷毛等で犠牲部５を払い除ける方法、犠牲部５を吸引により除去する方法、空気等の気体を吹き付ける方法、水等の液体を付与する方法（例えば、液体中に前記のようにして得られた犠牲部５と三次元造形物１０との複合物を浸漬する方法、液体を吹き付ける方法等）、超音波振動等の振動を付与する方法、第２の粒子が接合することにより形成された犠牲部５を割る等して破壊する方法等が挙げられる。また、これらから選択される２種以上の方法を組み合わせて行うことができる。
【０１２９】
また、犠牲部５は、例えば、犠牲部５の少なくとも一部を溶解する液体を用いることにより除去されるものであってもよいし、化学反応により分解されることにより除去されるものであってもよい。
【０１３０】
前述したような本発明の製造方法によれば、寸法精度に優れた三次元造形物を効率よく製造することができる。
【０１３１】
前述したような三次元造形物の製造方法をフローチャートにまとめると、図１８のようになる。
【０１３２】
なお、図示の構成では、理解を容易にするために、前述した各工程を順次行うものとして説明したが、造形領域（すなわち、ステージ上の空間）の各部位で、異なる工程を同時進行的に行ってもよい。例えば、造形領域の異なる領域において、層形成工程と測定工程とを同時進行的に行ってもよい。また、例えば、造形領域の異なる領域において、第ｎ層の層形成工程と、第ｎ＋１層の層形成工程とを同時進行的に行ってもよいし、第ｎ層についての測定工程と、第ｎ＋１層についての測定工程とを同時進行的に行ってもよい。
【０１３３】
《三次元造形物製造装置》
次に、本発明の三次元造形物製造装置について説明する。
図１９は、本発明の三次元造形物製造装置の好適な実施形態を模式的に示す断面図である。
【０１３４】
図示のように、三次元造形物製造装置Ｍ１００は、制御部Ｍ１と、第１の粒子２１および第１の溶剤を含む組成物（実体部形成用組成物）２’を吐出するディスペンサー（第１のディスペンサー）Ｍ２と、第２の粒子および第２の溶剤を含む組成物（犠牲部形成用組成物）５’を吐出するディスペンサー（第２のディスペンサー）Ｍ３と、犠牲部形成用組成物５’を用いて形成された層１の表面の高さを求める測定手段Ｍ５と、複数の層１を備える積層体５０に対し、当該積層体５０中に含まれる第１の粒子２１を接合するためのエネルギーを付与する接合手段Ｍ６とを備えている。
【０１３５】
制御部Ｍ１は、ディスペンサーＭ２、Ｍ３からの組成物２’、５’の吐出量等を制御するものである。より具体的には、制御部Ｍ１は、測定手段Ｍ５により測定された結果に基づいて、ディスペンサー（第２のディスペンサー）Ｍ３からの、表面の高さを測定された層１（第ｎ層）への単位面積当たりの犠牲部形成用組成物５’の供給量を調整し、高さを測定された層１（第ｎ層）に形成される層１（第ｎ＋１層）の高さを調整するように構成されている。
【０１３６】
これにより、前述したような本発明の三次元造形物１０の製造方法を好適に実行することができ、最終的に得られる三次元造形物１０の寸法精度を優れたものとすることができる。
【０１３７】
また、組成物（組成物２’、５’）の吐出を、ディスペンサーを用いて行うことにより、例えば、インクジェット法等で組成物を吐出する場合に比べて、三次元造形物１０の生産性を特に優れたものとすることができる。また、比較的高い粘度の組成物であっても好適に吐出することができ、材料選択の幅が広がる。
【０１３８】
また、第ｎ層での厚みのずれを許容しつつ、第ｎ＋１層で厚みを調整することにより、三次元造形物１０の生産性を優れたものとすることができる。
【０１３９】
制御部Ｍ１は、ディスペンサーＭ２、Ｍ３からの組成物２’、５’の吐出量等を制御するものである。
【０１４０】
これにより、前述したような本発明の三次元造形物１０の製造方法を好適に実行することができ、最終的に得られる三次元造形物１０の寸法精度を優れたものとすることができる。
【０１４１】
また、組成物の吐出を、ディスペンサーを用いて行うことにより、例えば、インクジェット法等で組成物を吐出する場合に比べて、三次元造形物１０の生産性を特に優れたものとすることができる。また、比較的高い粘度の組成物であっても好適に吐出することができ、材料選択の幅が広がる。
【０１４２】
また、第ｎ層での厚みのずれを許容しつつ、第ｎ＋１層で厚みを調整することにより、三次元造形物１０の生産性を優れたものとすることができる。
【０１４３】
制御部Ｍ１は、例えば、測定手段Ｍ５により測定された結果に基づいて、ディスペンサー（ディスペンサーＭ２、Ｍ３）から吐出する組成物（組成物２’、５’）の液滴数（単位面積当たりの液滴数）を調整することより、高さを測定された層１（第ｎ層）に形成される新たな層１（第ｎ＋１層）の高さを調整するように構成されたものであってもよい。
【０１４４】
これにより、予め、ディスペンサーの駆動波形データを複数用意する必要がなく、様々な種類の組成物の吐出に好適に対応することができる。
【０１４５】
また、例えば、制御部Ｍ１は、測定手段Ｍ５により測定された結果に基づいて、複数の駆動波形データを複数備える記憶部からディスペンサーＭ２、Ｍ３に入力する駆動波形データを選択し、高さを測定された層１（第ｎ層）への単位面積当たりの組成物２’、５’の吐出量を調整し、高さを測定された層１（第ｎ層）に形成される層１（第ｎ＋１層）の高さを調整するように構成されたものであってもよい。
【０１４６】
これにより、組成物の吐出量を変更する必要がある場合であっても、組成物を高周波で吐出することができ、三次元造形物１０の生産性を優れたものとすることができる。
【０１４７】
なお、記憶部は、制御部Ｍ１の一部（より具体的には、例えば、後述するコンピューターＭ１１の一部）であってもよいし、制御部Ｍ１の外部に設けられたもの（外部記憶手段）であってもよい。
【０１４８】
制御部Ｍ１は、コンピューターＭ１１と、駆動制御部Ｍ１２とを有している。
コンピューターＭ１１は、内部にＣＰＵやメモリ等を備えて構成される一般的な卓上型コンピューター等である。コンピューターＭ１１は、三次元造形物１０の形状をモデルデータとしてデータ化し、それを平行な幾層もの薄い断面体にスライスして得られる断面データ（スライスデータ）を駆動制御部Ｍ１２に対して出力する。
【０１４９】
また、コンピューターＭ１１は、例えば、測定手段Ｍ５により測定された結果に基づいて、ディスペンサーＭ２、Ｍ３から吐出する組成物２’、５’の液滴数（単位面積当たりの液滴数）を決定し、その情報を駆動制御部Ｍ１２に対して出力したり、複数の駆動波形データを複数備える記憶部からディスペンサーＭ２、Ｍ３に入力する駆動波形データを選択し、駆動制御部Ｍ１２に対して出力するものであってもよい。
【０１５０】
駆動制御部Ｍ１２は、ディスペンサーＭ２、ディスペンサーＭ３、層形成部Ｍ４、測定手段Ｍ５、接合手段Ｍ６、シャッターＭ８等をそれぞれに駆動する制御手段として機能する。具体的には、例えば、ディスペンサーＭ２による組成物２’の吐出パターンや吐出量、ディスペンサーＭ２の駆動波形、ディスペンサーＭ３による組成物５’の吐出パターンや吐出量、ディスペンサーＭ３の駆動波形、測定手段Ｍ５による層１の高さの測定（測定部位の設定、高さの検出等）、接合手段（加熱手段）Ｍ６による加熱のオンオフ、加熱温度、ステージ（昇降ステージ）Ｍ４１の下降量、シャッターＭ８の開閉等を制御する。
【０１５１】
層形成部Ｍ４は、組成物２’および組成物５’が供給され、組成物２’および組成物５’（犠牲部５）で構成された層１を支持するステージ（昇降ステージ）Ｍ４１と、昇降ステージＭ４１を取り囲む枠体Ｍ４５とを有している。
【０１５２】
昇降ステージＭ４１は、先に形成された層１の上に、新たな層１を形成するのに際して、駆動制御部Ｍ１２からの指令により所定量だけ順次下降する。
【０１５３】
ステージＭ４１は、表面（より詳しくは、組成物２’および組成物５’が付与される部位）が平坦なものである。これにより、厚みの均一性の高い層１を容易かつ確実に形成することができる。
【０１５４】
ステージＭ４１は、高強度の材料で構成されたものであるのが好ましい。ステージＭ４１の構成材料としては、例えば、ステンレス鋼等の各種金属材料等が挙げられる。
【０１５５】
また、ステージＭ４１の表面には、表面処理が施されていてもよい。これにより、例えば、組成物２’の構成材料や組成物５’の構成材料がステージＭ４１に強固に付着してしまうことをより効果的に防止したり、ステージＭ４１の耐久性を特に優れたものとし、三次元造形物１０のより長期間にわたる安定的な生産を図ったりすることができる。ステージＭ４１の表面の表面処理に用いられる材料としては、例えば、ポリテトラフルオロエチレン等のフッ素系樹脂等が挙げられる。
【０１５６】
ディスペンサーＭ２は、駆動制御部Ｍ１２からの指令により移動し、組成物２’をステージＭ４１上の所望の部位に所定のパターンで吐出するように構成されている。
【０１５７】
ディスペンサーＭ２は、組成物２’を液滴として吐出するものであるのが好ましい。これにより、微細なパターンで組成物２’を付与することができ、微細な構造を有する三次元造形物１０であっても、特に高い寸法精度、特に高い生産性で製造することができる。
【０１５８】
ディスペンサーＭ２は、駆動制御部Ｍ１２からの指令により、例えば、駆動波形、付与する組成物２’のパターン（形成すべき接合部２に対応するパターン）、量（例えば、単位面積当たりの液滴数等）等が制御されている。ディスペンサーＭ２の駆動波形、ディスペンサーＭ２による組成物２’の吐出パターン、吐出量等は、例えば、スライスデータや測定手段Ｍ５による測定結果等に基づいて決定される。これにより、必要十分な量の組成物２’を付与することができ、所望のパターンの接合部２を確実に形成することができ、三次元造形物１０の寸法精度等を確実に優れたものとすることができる。
【０１５９】
ディスペンサーＭ２は、１つの吐出部（ノズル）を備えるものである。
ディスペンサーＭ２の吐出部の大きさ（ノズル径）は、特に限定されないが、１０μｍ以上１００μｍ以下であるのが好ましい。
【０１６０】
これにより、三次元造形物１０の寸法精度をより優れたものとしつつ、三次元造形物１０の生産性をより優れたものとすることができる。
【０１６１】
ディスペンサーＭ３は、駆動制御部Ｍ１２からの指令により移動し、組成物５’をステージＭ４１上の所望の部位に所定のパターンで吐出するように構成されている。
【０１６２】
ディスペンサーＭ３は、組成物５’を液滴として吐出するものであるのが好ましい。これにより、微細なパターンで組成物５’を付与することができ、微細な構造を有する三次元造形物１０であっても、特に高い寸法精度、特に高い生産性で製造することができる。
【０１６３】
ディスペンサーＭ３は、駆動制御部Ｍ１２からの指令により、例えば、駆動波形、付与する組成物５’のパターン（形成すべき犠牲部５に対応するパターン）、量（例えば、単位面積当たりの液滴数等）等が制御されている。ディスペンサーＭ３の駆動波形、ディスペンサーＭ３による組成物５’の吐出パターン、吐出量等は、スライスデータや測定手段Ｍ５による測定結果に基づいて決定される。これにより、必要十分な量の組成物５’を付与することができ、所望のパターンの犠牲部５を確実に形成することができ、三次元造形物１０の寸法精度等を確実に優れたものとすることができる。
【０１６４】
ディスペンサーＭ３は、１つの吐出部（ノズル）を備えるものである。
ディスペンサーＭ３の吐出部の大きさ（ノズル径）は、特に限定されないが、１０μｍ以上１００μｍ以下であるのが好ましい。
【０１６５】
これにより、三次元造形物１０の寸法精度をより優れたものとしつつ、三次元造形物１０の生産性をより優れたものとすることができる。
【０１６６】
測定手段Ｍ５は、層１の高さを求めるものである。
測定手段Ｍ５による測定データは、制御部Ｍ１に送られ、次層（第ｎ＋１層）を形成する層形成工程における単位面積当たりの組成物２’、５’の吐出量の調整に利用される。
本実施形態において、測定手段Ｍ５は、レーザー変位計である。
【０１６７】
接合手段Ｍ６は、複数の層１を備える積層体５０に対し、当該積層体５０中に含まれる第１の粒子２１を接合し、接合部２を形成するためのエネルギーを付与するものである。すなわち、本実施形態の三次元造形物製造装置Ｍ１００は、層１が積層された積層体５０に対し、第１の粒子２１同士を接合するためのエネルギーを付与する接合手段をさらに備えている。
【０１６８】
このような接合手段Ｍ６を備えることにより、複数の層１が積層されて成る積層体５０を三次元造形物製造装置Ｍ１００の外部に取り出すことなく、同一装置内で、三次元造形物１０の製造を行うことができ、三次元造形物１０の生産性をより優れたものとすることができる。
【０１６９】
図示の構成では、積層体５０中の第１の粒子２１の接合を行う際に、積層体５０が、ディスペンサーＭ２、Ｍ３等から隔離された空間（言い換えると、ディスペンサーＭ２、Ｍ３等が接合手段Ｍ６による加熱の悪影響を受けることを防止するために、積層体５０を隔離するための空間）である隔離部Ｍ７に置かれるように、シャッターＭ８が設けられている。
【０１７０】
これにより、ディスペンサーＭ２、Ｍ３が加熱による悪影響を受けること（例えば、組成物２’、５’の固形分の析出による目詰まり等）を効果的に防止することができ、長期間にわたってより安定的に三次元造形物１０を製造することができる。
【０１７１】
なお、図中の矢印は、積層体５０をディスペンサーＭ２、Ｍ３等から隔離する際のシャッターＭ８の移動方向Ｄを示す。
【０１７２】
前述したような本発明の三次元造形物製造装置によれば、寸法精度に優れた三次元造形物を効率よく製造することができる。
【０１７３】
《実体部形成用組成物》
次に、三次元造形物１０の製造に用いる実体部形成用組成物（組成物）２’について説明する。
【０１７４】
組成物２’は、第１の粒子２１と第１の溶剤とを含むものであり、三次元造形物１０の実体部２の形成に用いる組成物である。
以下、組成物２’の構成成分について説明する。
【０１７５】
（第１の粒子）
組成物２’は、第１の粒子２１を複数個含むものである。
組成物（実体部形成用組成物）２’が、第１の粒子２１を含むものであることにより、三次元造形物１０の構成材料の選択の幅を広いものとすることができ、所望の物性、質感等を有する三次元造形物１０を好適に得ることができる。例えば、溶媒に溶解した材料を用いて三次元造形物を製造する場合、使用することのできる材料に制限があるが、第１の粒子２１を含む組成物２’を用いることによりこのような制限を解消することができる。また、例えば、三次元造形物１０の機械的強度、靱性、耐久性等をより優れたものとすることができ、試作用途のみならず実製品として適用することができる。
【０１７６】
第１の粒子２１の構成材料としては、例えば、金属材料、金属化合物（セラミックス等）、樹脂材料、顔料等が挙げられる。
【０１７７】
組成物２’は、第１の粒子２１として、金属材料、セラミックス材料のうち少なくとも一方を含む材料で構成されたものを含むものであるのが好ましい。
【０１７８】
これにより、例えば、三次元造形物１０の質感（高級感）、機械的強度、耐久性等をより優れたものとすることができる。
【０１７９】
特に、第１の粒子２１が金属材料を含む材料で構成されたものであると、三次元造形物１０の高級感、重量感、機械的強度、靱性等を特に優れたものとすることができる。また、第１の粒子２１の接合のためのエネルギーを付与した後の放熱が効率よく進行するため、三次元造形物１０の生産性を特に優れたものとすることができる。
【０１８０】
第１の粒子２１を構成する金属材料としては、例えば、マグネシウム、鉄、銅、コバルト、チタン、クロム、ニッケルやこれらのうち少なくとも１種を含む合金（例えば、マルエージング鋼、ステンレス、コバルトクロムモリブデン、チタニウム合金、ニッケル基調合金、アルミニウム合金等）等が挙げられる。
【０１８１】
第１の粒子２１を構成する金属化合物としては、例えば、シリカ、アルミナ、酸化チタン、酸化亜鉛、酸化ジルコン、酸化錫、酸化マグネシウム、チタン酸カリウム等の各種金属酸化物；水酸化マグネシウム、水酸化アルミニウム、水酸化カルシウム等の各種金属水酸化物；窒化珪素、窒化チタン、窒化アルミニウム等の各種金属窒化物；炭化珪素、炭化チタン等の各種金属炭化物；硫化亜鉛等の各種金属硫化物；炭酸カルシウム、炭酸マグネシウム等の各種金属の炭酸塩；硫酸カルシウム、硫酸マグネシウム等の各種金属の硫酸塩；ケイ酸カルシウム、ケイ酸マグネシウム等の各種金属のケイ酸塩；リン酸カルシウム等の各種金属のリン酸塩；ホウ酸アルミニウム、ホウ酸マグネシウム等の各種金属のホウ酸塩や、これらの複合化物等が挙げられる。
【０１８２】
第１の粒子２１を構成する樹脂材料としては、例えば、ポリブチレンテレフタレート、ポリエチレンテレフタレート、ポリプロピレン、ポリスチレン、シンジオタクチック・ポリスチレン、ポリアセタール、変性ポリフェニレンエーテル、ポリエーテルエーテルケトン、ポリカーボネート、アクリロニトリル−ブタジエン−スチレン共重合体（ＡＢＳ樹脂）、ポリエーテルニトリル、ポリアミド（ナイロン等）、ポリアリレート、ポリアミドイミド、ポリエーテルイミド、ポリイミド、液晶ポリマー、ポリサルホン、ポリエーテルサルホン、ポリフェニレンサルファイド、フッ素樹脂等が挙げられる。
【０１８３】
第１の粒子２１の形状は、特に限定されず、球状、紡錘形状、針状、筒状、鱗片状等、いかなる形状であってもよく、また、不定形のものであってもよいが、球状をなすものであるのが好ましい。
【０１８４】
第１の粒子２１の平均粒径は、特に限定されないが、０．１μｍ以上２０μｍ以下であるのが好ましく、０．２μｍ以上１０μｍ以下であるのがより好ましい。
【０１８５】
これにより、組成物２’の流動性をより好適なものとすることができ、層形成工程をより円滑に行うことができるとともに、接合工程での第１の粒子２１の接合をより好適に行うことができる。また、例えば、層１中に含まれる溶剤やバインダー等の除去等を効率よく除去することができ、不本意に第１の粒子２１以外の構成材料が最終的な三次元造形物１０中に残存することをより効果的に防止することができる。このようなことから、三次元造形物１０の生産性をより優れたものとしつつ、製造される三次元造形物１０の信頼性、機械的強度をより優れたものとすることができ、製造される三次元造形物１０における不本意な凹凸の発生等をより効果的に防止し、三次元造形物１０の寸法精度をより優れたものとすることができる。
【０１８６】
なお、本発明において、平均粒径とは、体積基準の平均粒径を言い、例えば、サンプルをメタノールに添加し、超音波分散器で３分間分散した分散液をコールターカウンター法粒度分布測定器（ＣＯＵＬＴＥＲ  ＥＬＥＣＴＲＯＮＩＣＳ  ＩＮＳ製ＴＡ−ＩＩ型）にて、５０μｍのアパチャーを用いて測定することにより求めることができる。
【０１８７】
第１の粒子２１のＤｍａｘは、０．２μｍ以上２５μｍ以下であるのが好ましく、０．４μｍ以上１５μｍ以下であるのがより好ましい。
【０１８８】
これにより、組成物２’の流動性をより好適なものとすることができ、層形成工程をより円滑に行うことができるとともに、接合工程での第１の粒子２１の接合をより好適に行うことができる。その結果、三次元造形物１０の生産性をより優れたものとしつつ、製造される三次元造形物１０の機械的強度をより優れたものとすることができ、製造される三次元造形物１０における不本意な凹凸の発生等をより効果的に防止し、三次元造形物１０の寸法精度をより優れたものとすることができる。
【０１８９】
組成物２’中における第１の粒子２１の含有率は、５０質量％以上９９質量％以下であるのが好ましく、５５質量％以上７０質量％以下であるのがより好ましい。
【０１９０】
これにより、組成物２’の取扱いのし易さをより優れたものとしつつ、三次元造形物１０の製造過程において除去される成分の量をより少ないものとすることができ、三次元造形物１０の生産性、生産コスト、省資源の観点等から特に有利である。また、最終的に得られる三次元造形物１０の寸法精度をより優れたものとすることができる。
【０１９１】
なお、第１の粒子２１は、三次元造形物１０の製造過程（例えば、接合工程等）において、化学反応（例えば、酸化反応等）をする材料で構成されたものであり、組成物２’中に含まれる第１の粒子２１の組成と、最終的な三次元造形物１０の構成材料とで、組成が異なっていてもよい。
なお、組成物２’は、２種以上の第１の粒子を含むものであってもよい。
【０１９２】
（第１の溶剤）
組成物２’は、溶剤（第１の溶剤）を含むものである。
【０１９３】
溶剤（第１の溶剤）を含むことにより、組成物２’中において第１の粒子２１を好適に分散させることができ、ディスペンサーＭ２による組成物２’の吐出を安定的に行うことができる。
【０１９４】
溶剤（第１の溶剤）は、組成物２’中において第１の粒子２１を好適に分散させる機能（分散媒としての機能）を有するものであれば、特に限定されないが、揮発性のものであるのが好ましい。
【０１９５】
揮発性の溶剤は、三次元造形物１０の製造過程において効率よく除去することができるため、最終的に得られる三次元造形物１０中に、不本意に残存することによる弊害の発生を効果的に防止することができる。
【０１９６】
第１の溶剤としては、例えば、水；エチレングリコールモノメチルエーテル、エチレングリコールモノエチルエーテル、プロピレングリコールモノメチルエーテル、プロピレングリコールモノエチルエーテル等の（ポリ）アルキレングリコールモノアルキルエーテル類；酢酸エチル、酢酸ｎ−プロピル、酢酸ｉｓｏ−プロピル、酢酸ｎ−ブチル、酢酸ｉｓｏ−ブチル等の酢酸エステル類；ベンゼン、トルエン、キシレン等の芳香族炭化水素類；メチルエチルケトン、アセトン、メチルイソブチルケトン、エチル−ｎ−ブチルケトン、ジイソプロピルケトン、アセチルアセトン等のケトン類；エタノール、プロパノール、ブタノール等のアルコール類；テトラアルキルアンモニウムアセテート類；ジメチルスルホキシド、ジエチルスルホキシド等のスルホキシド系溶剤；ピリジン、ピコリン、２，６−ルチジン等のピリジン系溶剤；テトラアルキルアンモニウムアセテート（例えば、テトラブチルアンモニウムアセテート等）等のイオン液体等が挙げられ、これらから選択される１種または２種以上を組み合わせて用いることができる。
【０１９７】
組成物２’が金属材料で構成された第１の粒子２１を含むものである場合、第１の溶剤としては、非プロトン性溶剤を用いるのが好ましい。これにより、第１の粒子２１の構成材料の不本意な酸化反応等を効果的に防止することができる。
【０１９８】
組成物２’中における第１の溶剤の含有量は、０．５質量％以上７０質量％以下であるのが好ましく、１質量％以上５０質量％以下であるのがより好ましい。
【０１９９】
これにより、組成物２’の取扱いのし易さをより優れたものとしつつ、三次元造形物１０の製造過程において除去される成分の量をより少ないものとすることができ、三次元造形物１０の生産性、生産コスト、省資源の観点等から特に有利である。また、最終的に得られる三次元造形物１０の寸法精度をより優れたものとすることができる。
【０２００】
なお、第１の溶剤としては、例えば、重合性のモノマー等のように、重合反応により固化し、揮発性を有さないものを用いてもよい。
【０２０１】
（バインダー）
組成物２’は、第１の粒子２１、第１の溶剤に加え、さらに、第１の溶剤が除去された層１中において第１の粒子２１同士を仮接合する機能を有するバインダーを含むものであってもよい。
【０２０２】
これにより、例えば、組成物２’を用いて形成されたパターンの不本意な変形をより効果的に防止することができる。その結果、三次元造形物１０の寸法精度をより優れたものとすることができる。また、三次元造形物１０中における空隙率（空孔率）、三次元造形物１０の密度等の調整を好適に行うことができる。
【０２０３】
バインダーとしては、接合工程に供される前の組成物２’（すなわち、組成物２’を用いて形成されたパターン）中において第１の粒子２１を仮固定する機能を有するものであればよく、例えば、熱可塑性樹脂、硬化性樹脂等の各種樹脂材料等を用いることができる。
【０２０４】
硬化性樹脂を含む場合、組成物２’の吐出後であって接合工程よりも前のタイミングで、当該硬化性樹脂の硬化反応を行ってもよい。
【０２０５】
これにより、組成物２’を用いて形成されたパターンの不本意な変形をさらに効果的に防止することができ、三次元造形物１０の寸法精度をさらに優れたものとすることができる。
【０２０６】
硬化性樹脂の硬化反応を進行させる硬化処理は、例えば、加熱や紫外線等のエネルギー線の照射により行うことができる。
【０２０７】
硬化性樹脂としては、例えば、各種熱硬化性樹脂、光硬化性樹脂等を好適に用いることができる。
【０２０８】
硬化性樹脂（重合性化合物）としては、例えば、各種モノマー、各種オリゴマー（ダイマー、トリマー等を含む）、プレポリマー等を用いることができるが、組成物２’は、硬化性樹脂（重合性化合物）として、少なくともモノマー成分を含むものであるのが好ましい。モノマーは、オリゴマー成分等に比べて、一般に、低粘度の成分であるため、硬化性樹脂（重合性化合物）の吐出安定性をより優れたものとする上で有利である。
【０２０９】
硬化性樹脂（重合性化合物）としては、エネルギー線の照射により、重合開始剤から生じるラジカル種またはカチオン種等により、付加重合または開環重合が開始され、重合体を生じるものが好ましく使用される。付加重合の重合様式として、ラジカル、カチオン、アニオン、メタセシス、配位重合が挙げられる。また、開環重合の重合様式として、カチオン、アニオン、ラジカル、メタセシス、配位重合が挙げられる。
【０２１０】
組成物２’は、硬化性樹脂（重合性化合物）として、モノマー以外に、オリゴマー（ダイマー、トリマー等を含む）、プレポリマー等を含むものであってもよい。
【０２１１】
組成物２’中において、バインダーは、いかなる形態で含まれるものであってもよいが、液状（例えば、溶融状態、溶解状態等）をなすものであるのが好ましい。すなわち、分散媒２２の構成成分として含まれているのが好ましい。
【０２１２】
これにより、バインダーは、第１の粒子２１を分散する分散媒２２として機能することができ、組成物２’の吐出性をより優れたものとすることができる。また、接合工程に際してバインダーが第１の粒子２１を好適に被覆することができ、接合工程を行う際におけるパターン（組成物２’を用いて形成されたパターン）の形状の安定性をより優れたものとすることができ、三次元造形物１０の寸法精度をより優れたものとすることができる。
【０２１３】
組成物２’中におけるバインダーの含有率は、０．１質量％以上４８質量％以下であるのが好ましく、０．８質量％以上１０質量％以下であるのがより好ましい。
【０２１４】
これにより、層形成工程での組成物２’の流動性をより適切なものとしつつ、バインダーによる第１の粒子２１の仮固定の機能がより効果的に発揮される。また、接合工程でのバインダーの除去をより確実に行うことができる。このようなことから、三次元造形物１０の生産性をより優れたものとしつつ、製造される三次元造形物１０の寸法精度、信頼性をより優れたものとすることができる。
【０２１５】
（その他の成分）
また、組成物２’は、前述した以外の成分を含むものであってもよい。このような成分としては、例えば、重合開始剤；分散剤；界面活性剤；増粘剤；凝集防止剤；消泡剤；スリップ剤（レベリング剤）；染料；重合禁止剤；重合促進剤；浸透促進剤；湿潤剤（保湿剤）；定着剤；防黴剤；防腐剤；酸化防止剤；紫外線吸収剤；キレート剤；ｐＨ調整剤等が挙げられる。
【０２１６】
《犠牲部形成用組成物》
次に、三次元造形物１０の製造に用いる犠牲部形成用組成物（組成物）５’について説明する。
【０２１７】
犠牲部形成用組成物５’は、犠牲部５の形成に用いられる組成物である。犠牲部（支持部）５は、三次元造形物１０の製造過程において三次元造形物１０の実体部２となるべき部位を支持する機能を有するものである。
【０２１８】
犠牲部形成用組成物（組成物）５’は、第２の粒子と第２の溶剤とを含むものである。
以下、組成物５’の構成成分について説明する。
【０２１９】
（第２の粒子）
犠牲部形成用組成物５’は、第２の粒子を複数個含むものである。
【０２２０】
犠牲部形成用組成物５’が、粒子（第２の粒子）を含むものであることにより、形成すべき犠牲部５が微細な形状を有するもの等である場合であっても、犠牲部５を高い寸法精度で、効率よく形成することができる。
【０２２１】
犠牲部形成用組成物５’を構成する第２の粒子の構成材料としては、例えば、金属材料、金属化合物（セラミックス等）、樹脂材料、顔料等が挙げられる。
【０２２２】
ただし、犠牲部形成用組成物５’を構成する第２の粒子は、組成物２’を構成する第１の粒子２１よりも高融点の材料で構成されたものであるのが好ましい。
【０２２３】
第２の粒子の形状は、特に限定されず、球状、紡錘形状、針状、筒状、鱗片状等、いかなる形状であってもよく、また、不定形のものであってもよいが、球状をなすものであるのが好ましい。
【０２２４】
第２の粒子の平均粒径は、特に限定されないが、０．１μｍ以上２０μｍ以下であるのが好ましく、０．２μｍ以上１０μｍ以下であるのがより好ましい。
【０２２５】
これにより、犠牲部形成用組成物５’の流動性をより好適なものとすることができ、層形成工程をより円滑に行うことができるとともに、接合工程での第２の粒子の接合をより好適に行うことができる。また、例えば、層１中に含まれる第２の溶剤やバインダー等の除去等を効率よく除去することができ、不本意に第２の粒子以外の構成材料が最終的な三次元造形物１０中に残存することをより効果的に防止することができる。このようなことから、三次元造形物１０の生産性をより優れたものとしつつ、製造される三次元造形物１０における不本意な凹凸の発生等をより効果的に防止し、三次元造形物１０の寸法精度をより優れたものとすることができる。
【０２２６】
第２の粒子のＤｍａｘは、０．２μｍ以上２５μｍ以下であるのが好ましく、０．４μｍ以上１５μｍ以下であるのがより好ましい。
【０２２７】
これにより、犠牲部形成用組成物５’の流動性をより好適なものとすることができ、犠牲部形成用組成物５’の供給をより円滑に行うことができるとともに、接合工程での第２の粒子の接合をより好適に行うことができる。その結果、三次元造形物１０の生産性をより優れたものとしつつ、製造される三次元造形物１０における不本意な凹凸の発生等をより効果的に防止し、三次元造形物１０の寸法精度をより優れたものとすることができる。
【０２２８】
犠牲部形成用組成物５’中における第２の粒子の含有率は、５０質量％以上９９質量％以下であるのが好ましく、５５質量％以上９８質量％以下であるのがより好ましい。
【０２２９】
これにより、犠牲部形成用組成物５’の取扱いのし易さをより優れたものとしつつ、三次元造形物１０の製造過程において除去される成分の量をより少ないものとすることができ、三次元造形物１０の生産性、生産コスト、省資源の観点等から特に有利である。また、最終的に得られる三次元造形物１０の寸法精度をより優れたものとすることができる。
なお、犠牲部形成用組成物５’は、２種以上の第２の粒子を含むものであってもよい。
【０２３０】
（第２の溶剤）
犠牲部形成用組成物５’は、溶剤（第２の溶剤）を含むものである。
【０２３１】
溶剤（第２の溶剤）を含むことにより、犠牲部形成用組成物５’中において第２の粒子を好適に分散させることができ、ディスペンサーＭ３による犠牲部形成用組成物５’の吐出を安定的に行うことができる。
【０２３２】
溶剤（第２の溶剤）は、犠牲部形成用組成物５’中において第２の粒子を好適に分散させる機能（分散媒としての機能）を有するものであれば、特に限定されないが、揮発性のものであるのが好ましい。
【０２３３】
揮発性の溶剤は、三次元造形物１０の製造過程において効率よく除去することができるため、最終的に得られる三次元造形物１０中に、不本意に残存することによる弊害の発生を効果的に防止することができる。
【０２３４】
犠牲部形成用組成物５’中に含まれる溶剤（第２の溶剤）としては、例えば、組成物２’の構成成分として説明したもの等を用いることができる。
【０２３５】
なお、組成物２’中に含まれる溶剤（第１の溶剤）と、犠牲部形成用組成物５’中に含まれる溶剤（第２の溶剤）とは、同一の条件（例えば、同一の組成等）のものであってもよいし、異なる条件のものであってもよい。
【０２３６】
犠牲部形成用組成物５’中における第２の溶剤の含有量は、０．５質量％以上３０質量％以下であるのが好ましく、１質量％以上２５質量％以下であるのがより好ましい。
【０２３７】
これにより、犠牲部形成用組成物５’の取扱いのし易さをより優れたものとしつつ、三次元造形物１０の製造過程において除去される成分の量をより少ないものとすることができ、三次元造形物１０の生産性、生産コスト、省資源の観点等から特に有利である。また、最終的に得られる三次元造形物１０の寸法精度をより優れたものとすることができる。
【０２３８】
（バインダー）
犠牲部形成用組成物５’は、第２の粒子、第２の溶剤に加え、さらに、第２の溶剤が除去された層１中において第２の粒子同士を仮接合する機能を有するバインダーを含むものであってもよい。
【０２３９】
これにより、例えば、犠牲部形成用組成物５’を用いて形成された犠牲部５の不本意な変形をより効果的に防止することができる。その結果、三次元造形物１０の寸法精度をより優れたものとすることができる。
【０２４０】
バインダーとしては、接合工程に供される前の犠牲部形成用組成物５’中において第２の粒子を仮固定する機能を有するものであればよく、例えば、熱可塑性樹脂、硬化性樹脂等の各種樹脂材料等を用いることができる。
【０２４１】
硬化性樹脂を含む場合、犠牲部形成用組成物５’の吐出後であって接合工程よりも前のタイミングで、当該硬化性樹脂の硬化反応を行ってもよい。
【０２４２】
これにより、犠牲部形成用組成物５’を用いて形成されたパターン（犠牲部５）の不本意な変形をさらに効果的に防止することができ、三次元造形物１０の寸法精度をさらに優れたものとすることができる。
【０２４３】
硬化処理は、例えば、加熱や紫外線等のエネルギー線の照射により行うことができる。
犠牲部形成用組成物５’が硬化性樹脂を含むものである場合、当該硬化性樹脂としては、例えば、組成物２’の構成成分として説明したもの等を用いることができる。
【０２４４】
なお、組成物２’中に含まれる硬化性樹脂と、犠牲部形成用組成物５’中に含まれる硬化性樹脂とは、同一の条件（例えば、同一の組成等）のものであってもよいし、異なる条件のものであってもよい。
【０２４５】
犠牲部形成用組成物５’中におけるバインダーの含有率は、０．５質量％以上４８質量％以下であるのが好ましく、１質量％以上４３質量％以下であるのがより好ましい。
【０２４６】
これにより、層形成工程での犠牲部形成用組成物５’の流動性をより適切なものとしつつ、バインダーによる粒子の仮固定の機能がより効果的に発揮される。また、接合工程でのバインダーの除去をより確実に行うことができる。このようなことから、三次元造形物１０の生産性をより優れたものとしつつ、製造される三次元造形物１０の寸法精度、信頼性をより優れたものとすることができる。
【０２４７】
（その他の成分）
また、犠牲部形成用組成物５’は、前述した以外の成分を含むものであってもよい。このような成分としては、例えば、重合開始剤；分散剤；界面活性剤；増粘剤；凝集防止剤；消泡剤；スリップ剤（レベリング剤）；染料；重合禁止剤；重合促進剤；浸透促進剤；湿潤剤（保湿剤）；定着剤；防黴剤；防腐剤；酸化防止剤；紫外線吸収剤；キレート剤；ｐＨ調整剤等が挙げられる。
【０２４８】
《三次元造形物》
本発明の三次元造形物は、前述したような本発明の三次元造形物製造装置を用いて製造することができる。
【０２４９】
これにより、寸法精度に優れた三次元造形物を提供することができる。また、前述したような製造方法、製造装置によれば、様々な組成の粒子を用いることができるため、三次元造形物の構成材料の選択の幅を広いものとすることができ、三次元造形物を所望の物性、質感等を有するものとすることができる。
【０２５０】
本発明の三次元造形物の用途は、特に限定されないが、例えば、人形、フィギュア等の鑑賞物・展示物；インプラント等の医療機器等が挙げられる。
【０２５１】
また、本発明の三次元造形物は、プロトタイプ、量産品、オーダーメード品のいずれに適用されるものであってもよい。
【０２５２】
以上、本発明の好適な実施形態について説明したが、本発明は、これらに限定されるものではない。
【０２５３】
例えば、本発明の三次元造形物製造装置では、各部の構成は、同様の機能を発揮する任意の構成のものに置換することができ、また、任意の構成を付加することもできる。
【０２５４】
例えば、本発明の三次元造形物製造装置は、図示しない減圧手段を備えていてもよい。これにより、例えば、吐出された組成物（実体部形成用組成物や犠牲部形成用組成物）から溶剤を効率よく除去することができ、三次元造形物の生産性を特に優れたものとすることができる。
【０２５５】
また、本発明の三次元造形物製造装置は、吐出された組成物（実体部形成用組成物や犠牲部形成用組成物）から溶剤を除去するための加熱手段を備えていてもよい。これにより、三次元造形物の生産性を特に優れたものとすることができる。
【０２５６】
また、本発明の三次元造形物の製造方法は、前述したような三次元造形物製造装置を用いて実行するものに限定されない。
【０２５７】
また、前述した実施形態では、１層目の層を第２の部位のみで構成され、第１の部位を有さない犠牲層として形成する場合について説明したが、１層目の層を第１の部位を有するものとして形成してもよい。
【０２５８】
また、前述した実施形態では、ステージの表面に直接層を形成する場合について代表的に説明したが、例えば、ステージ上に造形プレートを配置し、当該造形プレート上に層を積層して三次元造形物を製造してもよい。
【０２５９】
また、前述した実施形態では、最上層を除くすべての層について層形成工程後に測定工程を行う場合について代表的に説明したが、本発明においては、積層体を構成する少なくとも一部の層についてのみ、測定工程を行ってもよい。また、最上層についても層形成工程後に測定工程を行ってもよい。
【０２６０】
また、前述した実施形態においては、ｎが２以上の整数である場合での層１の高さ（第ｎ層の高さ）が、第１層から第ｎ層までの各層の厚みを累積した厚みに対応するもののことを指すものとして説明したが、ｎが２以上の整数である場合での層１の高さ（第ｎ層の高さ）としては、第ｎ層単独での厚みを用いてもよい。例えば、測定する層１を上面視した場合、下層の層１の表面が露出している箇所を基準にして、厚みを測定することができる。
【０２６１】
また、本発明の三次元造形物の製造方法においては、工程・処理の順番は、前述したものに限定されず、その少なくとも一部を入れ替えて行ってもよい。例えば、前述した実施形態では、任意の層を形成する層形成工程において、実体部形成用組成物を吐出した後に犠牲部形成用組成物を吐出する場合について代表的に説明したが、犠牲部形成用組成物を吐出した後に実体部形成用組成物を吐出してもよいし、実体部形成用組成物と犠牲部形成用組成物とを同時に吐出してもよい。
【０２６２】
また、前述した実施形態では、接合工程において、実体部形成用組成物中に含まれる粒子の接合を行い、犠牲部形成用組成物中に含まれる粒子の接合を行わない場合について中心的に説明したが、接合工程では、実体部形成用組成物中に含まれる粒子の接合とともに、犠牲部形成用組成物中に含まれる粒子の接合を行ってもよい。
【０２６３】
また、本発明の製造方法においては、必要に応じて、前処理工程、中間処理工程、後処理工程を行ってもよい。
【０２６４】
前処理工程としては、例えば、ステージの清掃工程等が挙げられる。
後処理工程としては、例えば、洗浄工程、バリ取り等を行う形状調整工程、着色工程、被覆層形成工程、粒子の接合強度を向上させるための熱処理工程等が挙げられる。
【０２６５】
また、組成物（実体部形成用組成物、犠牲部形成用組成物のうちの少なくとも一方）がバインダーを含むものである場合、バインダー除去工程を、接合工程とは別の工程としてさらに有していてもよい。より具体的には、例えば、複数の層が積層された積層体に対して、接合工程（焼結工程）を施す前に、バインダー除去工程としての脱脂工程を有していてもよい。
【０２６６】
また、前述した実施形態では、前述した工程の全てを同一の装置（三次元造形物製造装置）にて行う場合について代表的に説明したが、三次元造形物の製造方法の一部の工程は、他の装置を用いて行ってもよい。例えば、層の形成および層の高さの測定を行う装置とは異なる装置（焼結炉等）を用いて、積層体に対する接合処理（焼結処理）を行ってもよい。
【符号の説明】
【０２６７】
１０…三次元造形物、５０…積層体、１…層、１１…第１の部位、１２…第２の部位、２’…実体部形成用組成物（組成物）、２１…第１の粒子（分散質）、２２…分散媒、２…接合部（実体部）、５’…犠牲部形成用組成物（組成物）、５…犠牲部（支持部）、Ｍ１００…三次元造形物製造装置、Ｍ１…制御部、Ｍ１１…コンピューター、Ｍ１２…駆動制御部、Ｍ２…ディスペンサー（第１のディスペンサー）、Ｍ３…ディスペンサー（第２のディスペンサー）、Ｍ４…層形成部、Ｍ４１…ステージ（昇降ステージ、支持体）、Ｍ４５…枠体、Ｍ５…測定手段、Ｍ６…接合手段（加熱手段）、Ｍ７…隔離部、Ｍ８…シャッター、Ｌ…測定用の光（レーザー光）、Ｄ…移動方向
【図１】
2017159475.tif 000002
【図２】
2017159475.tif 000003
【図３】
2017159475.tif 000004
【図４】
2017159475.tif 000005
【図５】
2017159475.tif 000006
【図６】
2017159475.tif 000007
【図７】
2017159475.tif 000008
【図８】
2017159475.tif 000009
【図９】
2017159475.tif 000010
【図１０】
2017159475.tif 000011
【図１１】
2017159475.tif 000012
【図１２】
2017159475.tif 000013
【図１３】
2017159475.tif 000014
【図１４】
2017159475.tif 000015
【図１５】
2017159475.tif 000016
【図１６】
2017159475.tif 000017
【図１７】
2017159475.tif 000018
【図１８】
2017159475.tif 000019
【図１９】
2017159475.tif 000020